СПОСОБ УЛУЧШЕНИЯ ОПТИЧЕСКИХ СВОЙСТВ БУМАГИ

1. Способ получения бумаги из измельченной целлюлозной массы, включающий измельчение суспензии целлюлозного волокна для уменьшения уровня его садкости до величины в диапазоне от примерно 100 до примерно 400 CSF и смешивание указанных целлюлозных волокон с по меньшей мере одним оптическим отбеливающим агентом (OBA) на основе дисульфоната или тетрасульфоната стильбена, во время или после указанной стадии измельчения и до введения каких-либо дополнительных химических добавок мокрого этапа производства.
2. Способ по п.1, дополнительно включающий введение композиции, содержащей OBA, в клеильный пресс на поверхность бумаги, где указанная композиция OBA включает по меньшей мере один OBA на основе дисульфоната или тетрасульфоната стильбена и по меньшей мере один полимерный носитель в количествах, достаточных для увеличения яркости и/или белизны бумаги.
3. Способ по п.2, где OBA добавляют в клеильный пресс в количестве от примерно 0,5 до примерно 15 фунтов/тонну целлюлозной массы.
4. Способ по п.3, где указанный полимерный носитель представляет собой поливиниловый спирт (PVOH) и массовое соотношение PVOH:OBA находится в пределах от примерно 1:1 до примерно 16:1.
5. Способ по п.4, где массовое соотношение PVOH:OBA находится в пределах от примерно 2:1 до примерно 8:1.
6. Способ по п.1, дополнительно включающий введение наполнителя PCC и/или красителя на мокром этапе производства после введения OBA и перед введением любых дополнительных химических добавок мокрого этапа.
7. Способ по п.6, где PCC добавляют в количестве от примерно 100 до примерно 600 фунтов/тонну целлюлозной массы и краситель добавляют в количестве от примерно 0,01 до примерно 0,25 фунтов/тонну целлюлозной массы.
8. Способ по п.6, дополнительно включающий введение удерживающей системы на мокром этапе производства после добавления PCC и/или красителя, где удерживающая система включает анионный полимер и микрогель или по меньшей мере частично агрегированный золь наночастиц анионного оксида кремния.
9. Способ по п.8, где анионный полимер добавляют в количестве от примерно 0,1 до примерно 2,5 фунтов/тонну целлюлозной массы и золь оксида кремния добавляют в количестве от примерно 0,1 до примерно 2,5 фунтов/тонну целлюлозной массы.
10. Способ по п.8, дополнительно включающий добавление катионной композиции на мокром этапе производства после PCC и красителя и до добавления удерживающей системы, где катионная композиция включает смесь алкенилянтарного ангидрида (ASA) и крахмала.
11. Способ по п.10, где массовое соотношение ASA и крахмала находится в диапазоне от примерно 1:1 до примерно 1:5.
12. Способ по п.11, где указанную суспензию целлюлозного волокна измельчают для уменьшения уровни садкости до величины в диапазоне от примерно 150 до примерно 350 CSF.
13. Способ по п.12, где указанную суспензию целлюлозного волокна измельчают до уровня садкости, который в основном соответствует точке расслаивания волокон.
14. Способ изготовления бумаги из измельченной целлюлозной массы, включающий измельчение суспензии целлюлозного волокна для уменьшения уровня его садкости до величины в диапазоне от примерно 100 до примерно 400 CSF и добавление композиции OBA в клеильном прессе на поверхность бумаги, где указанная композиция OBA включает по меньшей мере один OBA на основе дисульфоната или тетрасульфоната стильбена и по меньшей мере один полимерный носитель в количествах, достаточных для увеличения яркости и/или белизны бумаги.
15. Способ по п.14, где OBA добавляют в клеильном прессе в количестве от примерно 0,5 до примерно 15 фунтов/тонну целлюлозной массы.
16. Способ по п.15, где указанный полимерный носитель представляет собой поливиниловый спирт (PVOH) и массовое соотношение PVOH:OBA находится в пределах от примерно 1:1 до примерно 16:1.
17. Способ по п.16, где массовое соотношение PVOH:OBA находится в пределах от примерно 2:1 до примерно 8:1.
18. Способ по п.17, где указанная композиция OBA состоит в основном из PVOH и OBA.
19. Способ по п.14, где указанную суспензию целлюлозного волокна измельчают до снижения уровня садкости до величины в диапазоне от примерно 150 до примерно 350 CSF.
20. Способ по п.19, где указанную суспензию целлюлозного волокна измельчают до уровня садкости, который в основном соответствует точке расслаивания волокна.